Brevet FR2679807A1 — publié le 19930205

"Procédé pour braser in situ un élément métallique sur un support métallique et dispositif pour sa mise en oeuvre". L'invention concerne la fixation par brasure d'un élément métallique, tel que l'extrémité d'un conducteur électrique ou l'extrémité d'un moyen de fixation, sur un autre support, tel qu'un tube, un tuyau, un rail ou un élément massif, réalisé dans un métal différent. Actuellement, cette liaison par brasure est effectuée, après meulage de la surface réceptrice et mise en place d'un flux de décapage, en disposant l'élément à braser sur le support, puis en élevant la température du support récepteur et de l'élément à braser, au moyen d'un chalumeau oxyacétylénique, et cela jusqu'à ce que la température des éléments en présence favorise le cheminement, entre eux et par capillarité, de la brasure fondue. Cette technique de liaison, bien connue et bien maîtrisée, nécessite un ensemble oxyacétylénique composé de deux bouteilles, d'un détendeur, de tuyaux et d'un chalumeau, donc un ensemble volumineux et encombrant ne pouvant pas toujours être amené à pied d'oeuvre sur un chantier extérieur. Par ailleurs, dans certaines conditions, et par exemple lorsque le support est massif et très conducteur de la chaleur, ou est parcouru par un fluide favorisant la dissipation des calories, l'énergie calorifique fournie par un chalumeau oxyacétylénique est insuffisant pour porter le support à la température de fusion de la brasure. L'invention vise à remédier à ces inconvénients en fournissant un procédé de brasage in situ remplaçant l'apport calorifique fourni par l'ensemble oxyacétylénique, lourd, encombrant et exigeant un certain doigté pour réaliser une bonne brasure, par un apport calorifique produit par une réaction métallothermique. On connaît par le brevet allemand 925391 un procédé pour lier bout à bout deux conducteurs consistant, d'une part, à entourer la zone de liaison par une cartouche contenant un mélange métallothermique et, d'autre part, et lors de la réaction exothermique entraînant la fusion des extrémités des conducteurs, à écraser ces zones fondues l'une contre l'autre Cette technique, nécessitant la fusion locale des éléments à assembler, exige une grande quantité de mélange métallothermique pour obtenir la puissance calorifique nécessaire à cette fusion et nécessite aussi de manipuler les éléments pendant la réaction exothermique pour les rapprocher et obtenir le refoulement nécessaire à leur liaison Elle est donc inapplicable à la liaison par brasure d'un conducteur électrique sur un support massif et inapplicable sur un chantier extérieur ne disposant pas de moyens mécaniques pour assurer le refoulement des zones fondues. Par le brevet allemand 1016096, on connaît une technique de brasure in situ consistant à fixer sur un support une cosse, préalablement sertie sur un conducteur électrique, en faisant fondre une brasure, incluse dans un logement de la cosse au moyen d'une réaction métallothermique effectuée dans un creuset, creuset dont la paroi comporte une ouverture adaptée à la cosse et permettant le contact direct de cette cosse avec le mélange et la réaction métallothermique. Ce procédé nécessite de doter le conducteur d'une cosse spéciale et, après la réaction assurant le brasage in situ, de retirer le creuset pour dégager la masse métallique fondue, issue de la réaction et liée à la cosse Cette masse métallique, qui ne participe pas à la liaison de la cosse sur le support, forme une protubérance qui ne peut être enlevée qu'à la lime, puisque sa liaison par fusion avec le dos de la cosse est plus résistance que la liaison par brasure de la cosse sur le récipient Un tel procédé ne peut pas être utilisé pour fixer l'extrémité d'un conducteur électrique sur un tuyau métallique ou sur un autre support, car la protubérance est gênante pour la mise en place sur la zone de liaison d'une enveloppe de protection, mais aussi lors des manipulations, car elle favorise l'accrochage de la zone brasée, avec le risque d'en altérer la qualité Par ailleurs, le positionnement du creuset sur la cosse, en appui sur le support, exige une attention particulière pour obtenir une bonne brasure et impose de prévoir des creusets différents, chaque fois que la cosse est orientée différemment par rapport au support ou chaque fois que le support est disposé différemment par rapport au plan vertical. La présente invention a pour but de remédier à ces inconvénients en fournissant un procédé de brasure in situ mettant à profit l'apport calorifique d'une réaction métallothermique, sans utiliser pour la liaison le mélange obtenue, procédé qui est simple à mettre en oeuvre, qui est applicable quelle que soit la position horizontale ou verticale du support ou la disposition relative de l'élément rapporté et qui conduit à aucune protubérance sur la zone brasée tout en exigeant, après réaction, aucun nettoyage complémentaire. Le procédé selon l'invention consiste: à donner à la partie devant être brasée, et appartenant à l'élément métallique devant être fixé sur le support, une section transversale aplatie présentant deux grandes faces opposées, à imprégner de brasure au moins l'une des grandes faces opposées de cette partie, à plaquer cette face imprégnée de brasure sur une face du support, préparée pour la brasure, à plaquer sur l'autre grande face de la partie à braser un creuset, comportant un logement de positionnement de cette partie, logement dont la partie, apte à venir en contact avec cette face, possède une épaisseur la rendant perméable à l'apport calorifique engendré par la réaction métallothermique dans le creuset et constitue barrière au mélange fondu obtenu par cette réaction, et, après déclenchement de la réaction dans le creuset et refroidissement, à retirer le creuset contenant le mélange fondu. Lors de la réaction métallothermique, l'énergie calorifique se transmet, à travers la paroi perméable du fond du creuset, à la partie à braser qui est plaquée contre cette paroi, et provoque rapidement la fusion de la brasure Après retrait du creuset, la partie brasée a un encombrement égal à son épaisseur et ne risque donc pas d'être accrochée lors de manipulation du support qui la porte. Grâce au positionnement de la partie à braser, aux grandes surfaces d'échange entre cette partie, et, d'une part, le fond du creuset, et, d'autre part, la surface du support, au dosage parfaitement maîtrisé du mélange métallothermique déterminant l'apport calorifique, mais aussi grâce à la possibilité de choisir la matière constitutive du creuset en fonction de la perméabilité thermique recherchée et à la possibilité d'ajuster cette perméabilité en jouant avec l'épaisseur de la paroi, ce procédé, qui peut être utilisé en atelier ou sur le chantier, permet d'obtenir une brasure de qualité excellente et constante, indépendante de tout facteur humain. L'invention concerne également un dispositif pour la mise en oeuvre de ce procédé. Ce dispositif est du type mettant en oeuvre un creuset et des moyens de maintien, se fixant sur le support sur lequel doit être brasé un élément métallique et communiquant au creuset un effort en direction du support. Dans le dispositif selon l'invention, le creuset ne comporte qu'une chambre de réception du mélange métallothermique et du mélange d'amorçage et cette chambre est munie d'une paroi qui, perméable à l'énergie calorifique de la réaction métallothermique, comporte une face apte à venir directement en appui sur la face en vis à vis de la partie devant être brasée sur le support et délimitant, avec au moins une autre face perpendiculaire, un logement de positionnement transversal de la partie devant être brasée, tandis que ce creuset est monté dans les moyens de maintien avec possibilité de coulissement suivant une direction sensiblement perpendiculaire à sa paroi perméable et que ces moyens de maintien comportent des moyens effaçables aptes, en position de brasage, à prendre appui sur le creuset pour plaquer celui-ci exclusivement sur la partie à braser. Grâce au montage flottant du creuset dans les moyens de maintien sur le support, la paroi de plus faible épaisseur du creuset est parfaitement plaquée sur la partie à braser et plaque cette partie sur le support Il en résulte que les faces de l'élément à braser, qui présentent chacune une large surface, sont parfaitement maintenues en contact avec les parois en vis à vis. Dans une forme d'exécution de l'invention, le creuset est constitué par un étui qui, en forme de godet ouvert, est associé à un couvercle, est réalisé en matériau résistant à au moins une réaction exothermique, et contient une dose de mélange métallothermique et une dose d'un mélange d'amorçage. Cet étui, qui possède bien entendu des moyens de positionnement de l'élément à braser et une paroi perméable à l'énergie calorifique, n'est utilisable qu'une fois et est donc jeté, après usage en même temps que le mélange fondu qu'il contient. D'autres caractéristiques et avantages ressortiront de la description qui suit en référence au dessin schématique annexé représentant, à titre d'exemples non limitatifs, une forme de mise en oeuvre du procédé et plusieurs formes d'exécution du dispositif pour sa mise en oeuvre. Figure 1 est une vue de côté en coupe transversale montrant schématiquement les différents éléments mis en oeuvre par ce procédé de brasage in situ, Figure 2 est une vue en coupe transversale montrant les mêmes éléments dans la phase de brasage, Figure 3 est une vue de côté en coupe transversale montrant les deux éléments liés par brasure, Figure 4 est une vue en perspective montrant une forme d'exécution du dispositif pour la mise en oeuvre du procédé, à la brasure sur un corps cylindrique, Figure 5 est une vue de côté en coupe transversale du dispositif de figure 4 le montrant avant déclenchement de la réaction exothermique, Figure 6 est une vue de côté en élévation montrant, à échelle réduite, l'application du procédé et du dispositif à la brasure des extrémités d'un conducteur de liaison électrique entre deux éléments de rail, Figure 7 est une vue en perspective du dispositif pour la réalisation de la brasure des extrémités du conducteur de figure 6, Figure 8 est une vue en coupe transversale partielle du dispositif de figure 7 passant par le plan médian d'un creuset. Comme décrit dans le préambule, ce procédé de brasure in situ d'un élément métallique 2 sur un support métallique 3, de nature différente, met en oeuvre un creuset 4 L'élément 2 peut être constitué par un câble métallique, par une tresse métallique, par un empilage de feuillards métalliques isolé ou non, mais aussi par une pièce plate métallique ayant une fonction de fixation, d'accrochage ou autre Quant au support 3, il peut être constitué par une tôle, comme représenté aux figures 1 à 3, par une virole tubulaire, comme représenté à la figure 5, par le patin d'un rail, comme montré aux figures 6 à 8, ou par toute pièce en métal ou alliage métallique ne pouvant pas supporter une température trop élevée, par exemple pour éviter une trempe localisée ou une décarburation La liaison peut être réalisée entre des faces horizontales, verticales ou dans toute autre position intermédiaire. Selon l'invention, la partie 2 a de l'élément 2 devant être brasé sur le support 3, et par exemple l'extrémité d'un conducteur multifeuilles, d'une tresse ou d'un conducteur à torons, est d'abord conformée pour présenter, si elle ne la possède pas déjà, une section transversale aplatie présentant deux grandes faces opposées la-lb, et par exemple une section transversale rectangulaire Après cette opération, la partie 2 a est décapée et imprégnée de brasure 5 au moins sur sa face la devant venir en contact avec le support 3. Après préparation de la surface du support 3, et par exemple meulage et dépôt d'un flux de décapage, la face la de la partie 2 a est posée sur cette surface, puis il est procédé à la mise en place du creuset 4 sur la face lb. Ce creuset qui est réalisé en graphite ou en tout autre matériau, comme cela sera précisé plus loin, se différencie de ceux existants par le fait qu'il ne comporte qu'une chambre interne 6 destinée à recevoir une dose d'un mélange pulvérulent 7, d'oxydes métalliques, avec une dose 8 d'un mélange d'amorçage, et par le fait qu'il comporte une paroi perméable à l'apport calorifique de la réaction métallothermique, paroi qui, dans cette forme d'exécution, est constituée par un fond 9 ayant localement une épaisseur e inférieure à celle E des autres parois, mais pouvant aussi, dans une variante, avoir la même épaisseur La face externe 9 a du fond constitue, avec au moins une face perpendiculaire 11, l'une des faces d'un logement 10 de positionnement de la partie 2 a, logement qui, comme montré à la figure 5, peut être constitué par une rainure longitudinale traversant de part en part le creuset La profondeur E de ce logement ou rainure est inférieure à l'épaisseur s de la partie 2 a, afin qu'en aucun cas l'extrémité inférieure du creuset 4 ne puisse venir en contact avec le support 3 Ce creuset est associé à des moyens de maintien, désignés de façon générale par M et exercant sur lui une poussée dans le sens de la flèche 21 de figure 2, poussée plaquant sa face 9 a sur la face supérieure lb de l'élément 2 a, et plaquant la face la de cet élément sur le support 3. De façon connue, ce creuset est associé à un couvercle 4 a Sa paroi périphérique, et celle du couvercle sont traversées localement par des canaux d'allumage, respectivement 12 et 13, permettant à des étincelles générées à l'extérieur par un allumeur à pierre, ou par tout autre moyen générant des étincelles, de pénétrer à l'intérieur du logement 6 du creuset pour allumer le mélange d'amorçage 8. La réaction exothermique engendrée par l'inflammation du mélange métallothermique se transmet de manière préférentielle à travers la paroi perméable du fond 9, et, en conséquence, se transmet à la partie 2 a et, de là, au support 3 Grâce aux grandes surfaces en contact entre le fond 9, la partie 2 a et le support 3, l'énergie calorifique irradie la totalité des surfaces en présence et provoque rapidement la fusion de la brasure 5 imprégnant la face la de la partie 2 a. Après refroidissement, l'ensemble du godet 4 est retiré, d'autant plus aisément que son fond 9 a formé écran et s'est opposé à ce que la masse de métal fondu, contenue dans le logement 6, vienne en contact avec la partie 2 a. Comme le montre la figure 3, après extraction du creuset 4, la partie 2 a est parfaitement liée au support 3, par une couche de brasure homogène 5 a, et ne comporte aucune excroissance Le mélange fondu se solidifie à l'intérieur du creuset 4 et, après démoulage, est jeté. On conçoit aisément que ce mode de liaison peut être appliqué pour assurer la liaison de tout élément métallique sur tout support métallique, sans qu'il soit besoin d'utiliser d'autres moyens que les moyens de maintien du creuset assurant en même temps le positionnement de l'élément brasé sur le support Le creuset 4 peut être réalisé en céramique, ou en tout autre matériau réfractaire Il peut aussi être constitué par un étui réalisé dans un matériau résistant à au moins une réaction exothermique et, par exemple, être constitué par un godet métallique et notamment en aluminium Dans ces conditions, le godet est jeté après usage, en même temps que le mélange fondu qu'il contient. Cette solution étend considérablement le champ d'application du procédé de brasage in situ selon l'invention. La forme d'exécution des moyens de maintien M, représentée aux figures 4 et 5, est destinée à assurer le maintien d'un creuset 4 par rapport à un corps tubulaire 16, tel qu'un tuyau destiné à être parcouru par un gaz ou par un fluide Le châssis de ces moyens de maintien est constitué par un cadre, désigné de façon générale par 17, et composé de deux cornières transversales 18 et de deux barres longitudinales 19, délimitant entre elles une ouverture centrale 20. Celle-ci a une section générale identique à celle du corps du creuset 4, mais possède des dimensions suffisantes pour tolérer les déplacements verticaux de ce creuset par rapport au cadre 17 Les barrettes 19 sont fixées aux cornières 18 par des vis 22 ou par des moyens équivalents permettant de démonter l'une de ces barrettes pour l'introduction du creuset 4 dans le cadre 17 Le creuset 4 est muni, à chacune de ses extrémités, de collerettes 23 le ceinturant et constituant, avec les éléments du cadre 17, des butées limitant sa course de translation verticale et le rendant solidaire de ce cadre. Les cornières transversales 18 sont solidaires de chapes verticales 24, saillant vers le bas et disposées à proximité de chacune de leurs extrémités Les chapes en vis à vis constituent paliers pour des axes longitudinaux 25, disposés parallèlement à l'axe longitudinal du creuset 4 et, plus précisément, parallèlement à l'axe longitudinal de la rainure 10, ménagée dans la face inférieure de ce creuset, comme montré à la figure 5. Sur chaque axe 25, est articulé un barreau magnétique 26, lui-même rendu solidaire, par des vis transversales non représentées, de plaquettes 27 dépassant verticalement de ce corps pour constituer, par leurs bords inférieurs, surfaces d'appui sur la surface cylindrique du corps 16. Comme montré à la figure 4, la cornière transversale 18, qui est disposée à l'opposé du canal d'allumage 12 du creuset 4, est solidaire d'une console 28 portant une patte 29 sur laquelle sont articulés, d'une part et en 30, un levier d'appui 32, et d'autre part et en 33, une biellette 34 articulée en 35 sur un levier d'actionnement 36 Ce dernier levier est articulé en 37 sur le coude que comporte le levier 32, tandis que le levier 32 est muni, à son extrémité libre, d'une platine 38 sur laquelle est fixé un moyen de compression élastique, tel qu'une lame ressort cintrée 39. Bien entendu, le dispositif qui vient d'être décrit pour assurer la mise en pression du creuset sur la partie 2 a à braser peut être remplacé par tout autre moyen équivalent, exerçant sur le creuset une compression élastique en direction de son fond 9. Pour assurer la brasure in situ avec ces moyens de maintien, il faut d'abord positionner ceux-ci sur le corps cylindrique 16 en disposant les barreaux magnétiques 26 de part et d'autre de la surface préparée sur ce corps, tout en vérifiant le bon contact des lamelles 27 avec ce corps cylindrique pour obtenir une bonne fixation magnétique Après avoir glissé dans la rainure 10 du creuset, la partie 2 a devant être brasée, il faut remplir la chambre interne 6 du creuset 4 en mélange métallothermique et en mélange d'amorçage, mettre en place le couvercle 4 a, actionner le levier 36, pour amener la lame élastique 39 en appui sur le couvercle 4 a et plaquer ainsi la face 9 a de la rainure sur la face lb de la partie 2 a à braser, et, enfin, d'amorcer la réaction métallothermique. On notera que ces diverses opérations s'effectuent très rapidement, et qu'avec ces moyens de maintien, la partie 2 a présentant la face la, imprégnée de brasure, est parfaitement positionnée par rapport au fond du creuset, et parfaitement maintenue entre ce creuset et le corps 16. Après refroidissement, c'est à dire après un temps suffisant pour permettre le refroidissement de la brasure qui a fondu, mais également suffisant pour permettre la préhension manuelle des moyens de maintien dont la température a été élevée par la réaction exothermique, ces moyens de maintien sont extraits du corps 16 Après actionnement du levier 36, pour libérer le couvercle du creuset, il est procédé à l'évacuation hors du creuset du mélange solidifié ayant provoqué la réaction. Il faut noter que la rapidité de la réaction exothermique et, en conséquence, la rapidité du transfert calorifique à la partie 2 a à braser, associée à une parfaite maîtrise des conditions de mélange et des conditions de dosage pour obtenir une énergie calorifique déterminée, permet d'utiliser ce dispositif de maintien pour fixer par brasure un élément métallique sur un corps tubulaire 16 parcouru par un fluide ayant tendance à dissiper les calories venant de l'extérieur. Le dispositif de maintien représenté aux figures 7 et 8 est destiné à la mise en oeuvre du procédé pour fixer par brasure, comme montré à la figure 6, les deux extrémités 2 a d'un conducteur électrique 2 sur les patins 40 de deux rails 41-42 fixés bout à bout Ces moyens de maintien sont composés d'une traverse 43, d'un longeron 44, portant un axe cylindrique 45, d'au moins un et de préférence de deux leviers de maintien 46 et d'un levier d'appui 47. La traverse 43 est munie, à son extrémité libre, de moyens de fixation sur les patins 10 Dans cette forme d'exécution, ces moyens sont constitués par une pince dont les mâchoires sont formées par la traverse elle-même et par une bride 48 articulée sur elle en 49 et destinée à passer sous le patin du rail Cette bride est reliée à la traverse par un moyen de serrage, constitué par une tige filetée 50 traversant une lumière 52 de la traverse et recevant, sur son extrémité filetée, un écrou de serrage 54 En pratique, cette pince est disposée de manière à chevaucher le plan de joint entre les deux rails 41 et 42. Le longeron 44, qui est fixé sensiblement en son milieu sur l'autre extrémité de la traverse 43, est disposé parallèlement à l'axe longitudinal des rails et porte, par deux paliers 55, l'axe cylindrique 45 qui lui est parallèle. Chaque levier 46, muni d'un tourillon 56 articulé sur l'axe 45, est rendu solidaire, par son extrémité libre, d'un cadre 57 de maintien du creuset 4. Comme dans la forme d'exécution précédente, le creuset 4 est monté libre en translation verticale dans le cadre 57 sur une course limitée A cet effet, le creuset comporte, débouchant d'au moins l'une 4 c de ses faces latérales, une lumière verticale oblongue 58 dans laquelle peut coulisser librement l'extrémité d'un doigt 59 vissé dans le cadre 57. La figure 8 montre que le fond 9 du creuset et sa face 9 a sont inclinés, de manière à être parallèles à la face supérieure du patin 40, et que ce creuset comporte un talon 60 s'étendant vers le bas et constituant, par appui sur le bord du patin 40, moyen de positionnement transversal du creuset 4 et des moyens de maintien M par rapport aux rails 41-42. Le levier d'appui 47 est coudé et est articulé sur l'axe 45 par un tourillon 62 A son extrémité opposée au tourillon, il est solidaire d'une barre longitudinale 63 s'étendant au-dessus des couvercles 4 a des creusets 4, comporte à chacune de ses extrémités, des portées d'appui constituées par des ronds 64 soudés sous sa face inférieure Entre son articulation sur l'arbre 45 et la barre 63, le levier 47 comporte une lumière 65 qui est traversée par l'extrémité d'une tige filetée 66, en appui par sa tête sur la traverse 43 Un écrou 67, vissé sur l'extrémité de la tige filetée 66, prend appui sur le levier 47. L'utilisation de ces moyens de maintien nécessite un pré- positionnement consistant, après mise en place de la traverse 43 sur le plan de joint des deux rails 41-42, à faire pivoter les leviers 46, jusqu'à ce que les creusets 4 viennent en appui sur la voie, puis à pousser transversalement l'ensemble des moyens de maintien, jusqu'à ce que les talons 60 des creusets soient en contact avec le bord externe des patins 40 des deux rails A ce stade, l'écrou 54 de la pince est serré et le dispositif est ainsi solidement fixé aux deux rails. Il est ensuite procédé à la mise en place du conducteur 2 en faisant pivoter l'un des leviers 46 pour permettre l'introduction de ce conducteur entre les deux creusets, puis à la mise en place des extrémités 2 a de ce conducteur dans les rainures 10 des creusets Après remplissage des creusets en mélange approprié et mise en place des couvercles, le levier 47, jusqu'alors en position escamotée, est basculé, jusqu'au contact de ses portées d'appui 64 sur les couvercles, et est serré au moyen de l'écrou 67 La mise à feu des deux creusets peut être effectuée séparément ou simultanément, si l'on a pris soin de disposer leurs canaux d'allumage en vis à vis Comme dans les formes d'exécution précédentes, après refroidissement, ces moyens de maintien sont désolidarisés des rails. Il est évident que l'invention ne se limite pas aux applications ni aux formes d'exécution qui ont été décrites ci-dessus à titre d'exemple mais que, au contraire, elle s'étend à tous les moyens de maintien comportant des moyens équivalents pour assurer le placage avec le positionnement d'un élément à braser sur un support. il REVENDICATIONS 1 Procédé pour braser in situ un élément métallique sur un support métallique, du type mettant en oeuvre une réaction métallothermique réalisée dans un creuset amovible pour fournir la chaleur nécessaire à la fusion de la brasure, sans utiliser pour la liaison le mélange produit par la réaction, caractérisé en ce qu'il consiste: à donner à la partie ( 2 a) devant être brasée, et appartenant à l'élément métallique ( 2)devant être fixé sur le support ( 3), une section transversale aplatie présentant deux grandes faces opposées (la-lb), à imprégner de brasure ( 5), au moins l'une (la) des grandes faces opposées de cette partie ( 2 a), à plaquer cette face (la) imprégnée de brasure sur une face du support ( 3), préalablement préparée pour la brasure, à plaquer sur l'autre grande face (lb) de la partie ( 2 a) à braser un creuset ( 4) comportant un logement ( 10) de positionnement de cette partie, logement dont la paroi ( 9), apte à venir en contact avec cette face (lb), possède une épaisseur (e) la rendant perméable à l'apport calorifique engendré par la réaction métallothermique dans le creuset et constitue barrière au mélange fondu obtenu par cette réaction, et, après déclenchement de la réaction dans le creuset ( 4) et refroidissement, à retirer le creuset ( 4) contenant le mélange fondu. 2 Procédé selon la revendication 1, caractérisé en ce que le réglage de la température transmise à la brasure ( 3) est effectué par modification de l'épaisseur (ô) de la paroi perméable ( 9). 3 Dispositif pour la mise en oeuvre du procédé selon l'une quelconque des revendications 1 et 2, du type comportant un creuset amovible ( 4) et des moyens de maintien (M), se fixant sur le support ( 3) sur lequel doit être brasé un élément métallique ( 2) et communiquant au creuset ( 4) un effort en direction du support, caractérisé en ce que le creuset ( 4) ne comporte qu'une chambre ( 6) de réception du mélange métallothermique ( 7) et du mélange d'amorçage ( 8) et cette chambre est munie d'une paroi ( 9) qui, perméable à l'apport calorifique de la réaction métallothermique, comporte une face externe ( 9 a) apte à venir directement en appui sur la face (lb) de la partie ( 2 a) devant être brasée sur le support ( 3) et délimite, avec au moins une autre face perpendiculaire ( 11), un logement ( 10) de positionnement transversal de cette partie ( 2 a), tandis que ce creuset est monté dans les moyens de maintien (M) avec possibilité de coulissement suivant une direction sensiblement perpendiculaire à sa paroi ( 9), et que ces moyens de maintien (M) comportent des moyens effaçables ( 38-39, 63-64) aptes, en position de brasage, à prendre appui sur le creuset ( 4), pour plaquer celui-ci exclusivement sur la partie ( 2 a) à braser. 4 Dispositif selon la revendication 3, caractérisé en ce que le creuset ( 4) est constitué par un étui jetable, réalisé en matériau résistant au moins à une réaction exothermique et contenant une dose de mélange métallothermique avec sa dose de mélange d'amorçage. Dispositif selon la revendication 3, caractérisé en ce que les moyens de maintien (M) comprennent deux barreaux magnétiques ( 26), montés libres en rotation sur des axes longitudinaux ( 25), parallèles à l'axe longitudinal du logement de positionnement ( 10) du creuset ( 4) et portés par des chapes verticales ( 24), solidaires d'un cadre ( 17), tandis que ce cadre, entourant avec jeu le corps du creuset ( 4), est muni sur l'une de ses traverses ( 18) d'une console ( 20) sur laquelle sont articulés, d'une part, un levier ( 37) apte à venir en appui élastique sur le creuset ( 4), et, d'autre part, un levier ( 36) d'actionnement du levier d'appui ( 38) précité. 6 Dispositif selon la revendication 5, caractérisé en ce qu'à ses extrémités supérieure et inférieure, le creuset ( 4) est ceinturé par des collerettes ( 23) dont les dimensions transversales sont supérieures à celles de l'ouverture ( 20) du cadre ( 17) dans laquelle il est monté coulissant, tandis qu'au moins l'un ( 19) des éléments du cadre ( 17) est monté de manière amovible sur les autres éléments ( 18) de ce cadre pour permettre la mise en place du creuset ( 4) dans celui-ci. 7 Dispositif selon la revendication 3, caractérisé en ce que les moyens de maintien (M) amovibles sont constitués par une traverse ( 43) dont l'une des extrémités est munie d'une pince de fixation ( 43-48) sur le support ( 40), par un longeron ( 44) solidaire de l'autre extrémité de la traverse ( 43) précitée, s'étendant parallèlement à l'axe longitudinal de la partie ( 2 a) à braser et à distance du support ( 40) et portant un axe cylindrique ( 45), parallèle à lui, par au moins un levier de maintien ( 46), articulé sur l'axe ( 45) du longeron et portant à son extrémité libre un cadre ( 57) dans lequel le creuset ( 4) est monté en translation verticale entre des butées, et par un levier d'appui ( 47) qui, également articulé sur l'axe ( 45) du longeron, est muni, à son extrémité libre, d'une portée d'appui ( 64) sur le creuset ( 4) et comporte, entre son articulation et sa portée d'appui, des moyens ( 66 à 68) de serrage élastique le reliant à la traverse ( 43). 8 Dispositif selon la revendication 7, caractérisé en ce que, dans le cas de son application à la fixation par brasage d'un câble conducteur, de part et d'autre du plan de joint de deux rails ( 41-42), il comprend deux leviers de maintien ( 46), disposés de part et d'autre de la traverse ( 43) et portant chacun un creuset ( 4), et le levier d'appui ( 47) est solidaire d'une barre longitudinale ( 63) comportant une portée d'appui ( 64) à chacune de ses extrémités.